(57)【要約】【課題】  化学増幅型のレジストが塗布され、例えば低加速の電子ビームにより露光された基板を加熱処理するにあたり、レジストの化学増幅反応を促進させて線幅精度の高いレジストパターンを形成すること【解決手段】  基板載置部に水平に載置された基板の表面と、この基板と対向して配置した電極部との間の隙間に誘電液体を介在させた状態で、当該基板の表面にあるレジストに発生した酸がこのレジストの露光領域内に広がるように電界を形成すると共に、当該基板を加熱手段により加熱する構成とする。この場合、基板と電極部との間に強度の大きい電界を形成することができるので、例えば低加速の電子ビームで露光されたエネルギー注入量の少ないレジストであっても、酸の活動を活発化させて酸触媒反応を促進させることができる。その結果、線幅精度の高いパターンを形成することができる。【選択図】      図１
2006032605.tif 000002
【特許請求の範囲】
【請求項１】
化学増幅型のレジストが塗布され、さらに露光された後の基板を現像する前に加熱処理する基板加熱装置において、
基板を水平に載置する基板載置部と、
この基板の表面と対向して設けられた電極部を有し、当該基板の表面にあるレジストに発生した酸がこのレジストの露光領域内に広がるように電界を形成する電界形成手段と、
この電極部と基板の表面との間の隙間の誘電率を高めるための誘電液体を当該基板の表面に供給する液供給手段と、
誘電液体が供給された基板を前記基板載置部に載置した状態で当該基板を加熱する加熱手段と、を備えたことを特徴とする基板加熱装置。
【請求項２】
前記電極部には、基板の表面に供給された誘電液体を加熱する加熱手段が設けられたことを特徴とする請求項１記載の基板加熱装置。
【請求項３】
前記誘電液体は、高沸点且つ高比誘電率の液体であることを特徴とする請求項１又は２記載の基板加熱装置。
【請求項４】
化学増幅型のレジストが塗布され、さらに露光された後の基板を現像する前に加熱処理する基板加熱装置において、
基板を載置するための基板載置部がその内部に設けられた気密容器と、
この基板載置部に載置された基板を加熱するための加熱手段と、
この基板の表面と対向して設けられた電極部を有し、当該基板の表面にあるレジストに発生した酸がこのレジストの露光領域内に広がるように電界を形成する電界形成手段と、
前記電界を形成した際に絶縁破壊が起きない圧力まで処理容器内を加圧又は減圧するための圧力調整手段と、を備えたことを特徴とする基板加熱装置。
【請求項５】
基板の表面と電極部の表面との隙間にある雰囲気を静置させた状態で電界が形成されることを特徴とする請求項４記載の基板加熱装置。
【請求項６】
前記電極部は、基板の表面と平行な平坦面を有していることを特徴とする請求項１ないし５のいずれか一つに記載の基板加熱装置。
【請求項７】
電極部を昇降させる昇降機構を備えたことを特徴とする請求項１ないし６のいずれか一つに記載の基板加熱装置。
【請求項８】
前記露光は、低加速の電子ビームにより基板の表面にパターンを描画する電子ビーム露光であることを特徴とする請求項１ないし７のいずれか一つに記載の基板加熱装置。
【請求項９】
加熱後の基板の表面に冷却液を供給する手段を更に備えたことを特徴とする請求項１ないし８のいずれか一つに記載の基板加熱装置。
【請求項１０】
化学増幅型のレジストが塗布され、さらに露光された後であって且つ現像する前の基板を電界が形成された雰囲気に置いて加熱手段により加熱処理する基板加熱方法であって、
基板を基板載置台に水平に載置する工程と、
この基板の表面と、当該基板の表面と対向する電極部の表面との間の隙間の誘電率を高めるための誘電液体を当該基板の表面に供給する工程と、
前記基板を加熱すると共に、この基板と電極部との間の隙間に誘電液体が介在した状態で当該基板の表面にあるレジストに発生した酸がこのレジストの露光領域内に広がるように電界を形成する工程と、を含むことを特徴とする基板加熱方法。
【請求項１１】
前記誘電液体は、高沸点且つ高比誘電率の液体であることを特徴とする請求項１０記載の基板加熱方法。
【請求項１２】
化学増幅型のレジストが塗布され、さらに露光された後であって且つ現像する前の基板を電界が形成された雰囲気に置いて加熱手段により加熱処理する基板加熱方法であって、
基板を気密容器内に設けられた基板載置台に水平に載置する工程と、
前記電界が形成された際に絶縁破壊が起きない圧力まで処理容器内を加圧又は減圧する工程と、
前記基板を加熱すると共に、この基板の表面と隙間を介して対向する電極部により当該基板の表面にあるレジストに発生した酸がこのレジストの露光領域内に広がるように電界を形成する工程と、を含むことを特徴とする基板加熱方法。
【請求項１３】
基板の表面と電極部の表面との隙間にある雰囲気を静置させた状態で電界が形成されることを特徴とする請求項１２記載の基板加熱方法。
【請求項１４】
前記電極部は、基板の表面と平行な平坦面を有していることを特徴とする請求項１０ないし１３のいずれか一つに記載の基板加熱方法。
【請求項１５】
前記露光は、低加速の電子ビームにより基板の表面にパターンを描画する電子ビーム露光であることを特徴とする請求項１０ないし１４のいずれか一つに記載の基板加熱方法。
【請求項１６】
加熱後の基板の表面に冷却液を供給する工程と、を更に含むことを特徴とする請求項１０ないし１５のいずれか一つに記載の基板加熱方法。
【発明の詳細な説明】
【技術分野】
【０００１】
本発明は、化学増幅型のレジストが塗布され、さらに露光された後の基板を現像する前に加熱処理する基板加熱装置及び基板加熱方法に関する。
【背景技術】
【０００２】
従来、半導体製造工程の一つであるフォトレジスト工程においては、例えば半導体ウエハ（以下、「ウエハ」という）の表面に薄膜状にレジストを塗布し、露光した後、現像液により現像して表面にマスクパターンを形成している。このような処理は、一般にレジストの塗布・現像を行う塗布・現像装置に、露光装置を接続したシステムを用いて行われる。
【０００３】
レジストの種類の一つに化学増幅型のレジストがある。このレジストは、露光することによりレジストに含まれる酸発生剤から酸が発生し、さらにＰＥＢ（Post Exposure Bake）と呼ばれる加熱処理を行うことによりこの酸が露光領域内に拡散して酸触媒反応が進行する。図１１は化学増幅型のレジストのうち露光領域が酸触媒反応によって現像液に対し溶解性に変質するポジ型のレジストを用いたときの露光、加熱、現像の状態を示す図である。先ず、レジストＲが薄膜状に塗布された基板例えばウエハＷに対し、パターンに対応する開口部を有するマスクＭを介在させて露光を行うと、マスクＭの開口部を通過して光の当たった部位の表面部に例えばプロトン（Ｈ＋）などの酸が発生する（図１１（ａ））。次いでウエハＷを所定の温度例えば９０〜１４０℃で加熱すると、酸が拡散して酸触媒反応が進行し、そしてレジストＲの主成分であるベース樹脂を酸が分解して現像液に対して可溶解性となる（図１１（ｂ））。この酸触媒反応についてより詳しくは、例えば露光部に発生した酸が拡散してベース樹脂を分解すると、このとき新たに酸（或いは酸に相当する成分）が生成し、この酸がベース樹脂を分解する、といったように増幅反応が進行する。その後、ウエハＷの表面に現像液を供給することにより、現像液に不溶解性の部位が残ってレジストパターンが形成される（図１１（ｃ））。
【０００４】
この種のレジストを用いれば、原理的に微細な線幅に対応することができる利点がある。但し、化学増幅型レジストの現像速度は酸触媒反応量で決まるので、露光後の加熱処理の条件は化学増幅型レジストの特性、特に現像後に得られるパターンの線幅精度を著しく左右する。前記基板であるウエハＷを加熱するための従来の加熱装置は、例えば図１２に示すように、抵抗加熱体であるヒータ１０を埋設した加熱プレート１の上にウエハＷを載置し、この上に蓋体１１を被せて処理空間を形成し、この処理空間に、例えば外方から中央へ向かうパージガスの気流を形成するように構成されている（特許文献１参照）。
【０００５】
また加熱装置の他の例として、例えば図１３に示すように、加熱プレート１に載置されたウエハＷの上方側及び／又は下方側に、電源１２と接続された電極１３，１４を配置しておき、このウエハＷの表面にあるレジストに発生した酸がウエハＷに向かうように電界を形成する手段を有する装置が知られている（特許文献２参照）。更に、電源１２に交流電源を用いて上下の電極１３，１４に印加する電荷の正負を反転させることにより、露光領域内で酸が移動して連鎖反応が促進されることが知られている（同文献）。
【０００６】
ところで、パターンの微細化は益々進行する傾向にあり、更に、近年においては、少品種大量生産から多品種少量生産の生産方式に移行しつつあることから、これまでのように各品種毎に専用のマスクＭを作製していたのでは製品の単価が高騰してしまうことがある。そこで、電子ビームを用いてキャラクタープロジェクションと呼ばれるマスクレスの描画技術（以下、「電子ビーム露光」と呼ぶ）が検討され、報告がなされている（特許文献３参照）。電子ビーム露光の概念について図１４を用いて以下に簡単に述べておく。図中２は電子ビームを照射するための電子銃であり、この電子銃２から照射された電子ビームは第１の偏向手段２１により形成される静電界により曲げられ、上下の目開き部材２２ａ，２２ｂ，・・・の各々の表面に形成された例えば丸、三角、四角などの種々の開口部（図示せず）のうち所定の組み合わせの開口部を通過させることにより、電子ビームの断面形状が所定のパターン状に形成される。その後、電子ビームは第２の偏向手段２２により再度曲げられてウエハＷの表面の予定とする照射領域に照射される。このように電子ビーム露光は、電子ビームを通過させる開口部の組み合わせを変えることによりマスクＭを用いなくとも任意のパターンをウエハＷの表面に描画することができる利点がある。
【０００７】
但し、ウエハＷに照射する電子ビームの加速度が大きすぎるとウエハＷの下地に到達した電子が反射して上方側に向かい予定としない部位まで描画してしまうことから（このような現象は近接効果と呼ばれている）、この近接効果を抑制するために電子ビームの加速度は小さく設定されている。このように電子ビームを低加速に設定すれば、偏向手段２１，２３の静電界によりビームの軌道が曲げやすくなるので、目開き部材２２の目標とする開口部を高精度に通過させることができ、更にウエハＷの表面の予定とする位置に高精度にビームを当てることができるという利点もある。
【０００８】
【特許文献１】特開２００１−２７４０５２号公報（図１０、段落０００５〜０００６）
【特許文献２】特開２００３−１２４０８８号公報（図１４、段落００３７〜００４１）
【特許文献３】特開２００２−５０５６７号公報（「従来の技術」）
【発明の開示】
【発明が解決しようとする課題】
【０００９】
しかしながら低加速の電子ビームを用いた描画には以下のような問題がある。即ち、低加速にした分において電子ビームからレジストに注入されるエネルギーが少なくなるため、化学増幅型レジストの場合には増幅反応促進のトリガーとなり得る酸の量が不足してしまい、描画後加熱を行っても描画領域内に充分に酸が広がらない場合がある。このためレジストの変質が充分に行われず、結果としてパターンが形成されないか、あるいは形成されたとしても線幅精度が低いパターンが形成されてしまう。このため電子ビーム露光を実施しようとすると充分な電子ビームのエネルギーをレジストに注入するために描画部位に対する電子ビームの照射時間を長くせざるを得ないが、そうするとスループットがかなり低くなってしまい、実現化が阻まれている要因になっている。そして、今後、より高精度にビームの軌道を制御するために更にビームを低加速に設定したいという動きもあり、ビームの低加速度化とスループットの向上とのトレードオフの問題が益々顕著化する懸念がある。
【００１０】
また特許文献２には電界を形成することで酸の連鎖反応を促進させることが記載されているが、処理容器内を概ね大気雰囲気としているので、高い電圧を印加すると絶縁破壊を起こしてしまう場合がある。また絶縁破壊を起こしさない程度の電圧を印加して電界を形成しても酸触媒反応の促進は充分でなく、例えば上記低加速の電子ビームで描画されたエネルギー注入量の少ないレジストには対応しきれない場合がある。ウエハＷの表面側に電極１３を設けて電界により酸の挙動を制御する場合、例えば樹脂からなるレジストの表面を傷つけないようにするため電極１３はウエハＷから離して配置しなくてはならず、従って、より確実に酸触媒反応を促進させるため、ウエハＷと電極１３との間の隙間をどのような条件に設定するかについて、更なる検討が必要である。
【００１１】
本発明は、このような事情に基づいてなされたものであり、その目的は化学増幅型のレジストが塗布され、例えば低加速の電子ビームにより露光された基板を加熱処理するにあたり、レジストの化学増幅反応を促進させて線幅精度の高いレジストパターンを形成することのできる基板処理装置及び基板処理方法を提供することにある。
【課題を解決するための手段】
【００１２】
本発明の基板加熱装置は、化学増幅型のレジストが塗布され、さらに露光された後の基板を現像する前に加熱処理する基板加熱装置において、
基板を水平に載置する基板載置部と、
この基板の表面と対向して設けられた電極部を有し、当該基板の表面にあるレジストに発生した酸がこのレジストの露光領域内に広がるように電界を形成する電界形成手段と、
この電極部と基板の表面との間の隙間の誘電率を高めるための誘電液体を当該基板の表面に供給する液供給手段と、
誘電液体が供給された基板を前記基板載置部に載置した状態で当該基板を加熱する加熱手段と、を備えたことを特徴とする。
【００１３】
なお、前記液供給手段は、基板載置部に載置された基板の表面に誘電液体を供給するものに限られず、基板載置部に載置される前の基板の表面に誘電液体を供給するものも含む。
【００１４】
前記電極部には、基板の表面に供給された誘電液体を加熱する加熱手段が設けられた構成であってもよい。また前記誘電液体は、例えば高沸点且つ高比誘電率の液体を用いるようにしてもよい。
【００１５】
他の発明の基板加熱装置は、化学増幅型のレジストが塗布され、さらに露光された後の基板を現像する前に加熱処理する基板加熱装置において、
基板を載置するための基板載置部がその内部に設けられた気密容器と、
この基板載置部に載置された基板を加熱するための加熱手段と、
この基板の表面と対向して設けられた電極部を有し、当該基板の表面にあるレジストに発生した酸がこのレジストの露光領域内に広がるように電界を形成する電界形成手段と、
前記電界を形成した際に絶縁破壊が起きない圧力まで処理容器内を加圧又は減圧するための圧力調整手段と、を備えたことを特徴とする。
【００１６】
前記基板の表面と電極部の表面との隙間にある雰囲気を静置させた状態で電界が形成される構成であってもよい。また前記電極部は、基板の表面と平行な平坦面を有している構成であってもよい。なお、基板の表面と平行な平坦面であるか否かについては、基板の表面と平坦面との距離に面内で±０．０１ｍｍの誤差がある場合も本発明の効果を実質的に得ることができるので、この場合も基板の表面と平行な平坦面を有していることに含まれる。更に、電極部を昇降させる昇降機構を備えた構成であってもよい。更にまた、前記露光は、低加速の電子ビームにより基板の表面にパターンを描画する電子ビーム露光であってもよい。そして更に、加熱後の基板の表面に冷却液を供給する手段を更に備えた構成であってもよい。
【００１７】
本発明の基板加熱方法は、化学増幅型のレジストが塗布され、さらに露光された後であって且つ現像する前の基板を電界が形成された雰囲気に置いて加熱手段により加熱処理する基板加熱方法であって、
基板を基板載置台に水平に載置する工程と、
この基板の表面と、当該基板の表面と対向する電極部の表面との間の隙間の誘電率を高めるための誘電液体を当該基板の表面に供給する工程と、
前記基板を加熱すると共に、この基板と電極部との間の隙間に誘電液体が介在した状態で当該基板の表面にあるレジストに発生した酸がこのレジストの露光領域内に広がるように電界を形成する工程と、を含むことを特徴とする。
【００１８】
なお、前記基板の表面に誘電液体を供給する工程を、前記基板を基板載置部に載置する工程よりも先に行ったとしても本発明の効果を得ることができるので、基板の表面に誘電液体を供給した後に基板を基板載置部に載置する場合や、誘電液体の供給と基板の載置を同時に行う場合も本発明の技術的範囲に含まれる。前記誘電液体は、例えば高沸点且つ高比誘電率の液体を用いるようにしてもよい。
【００１９】
他の発明の基板加熱方法は、化学増幅型のレジストが塗布され、さらに露光された後であって且つ現像する前の基板を電界が形成された雰囲気に置いて加熱手段により加熱処理する基板加熱方法であって、
基板を気密容器内に設けられた基板載置台に水平に載置する工程と、
前記電界が形成された際に絶縁破壊が起きない圧力まで処理容器内を加圧又は減圧する工程と、
前記基板を加熱すると共に、この基板の表面と隙間を介して対向する電極部により当該基板の表面にあるレジストに発生した酸がこのレジストの露光領域内に広がるように電界を形成する工程と、を含むことを特徴とする。
【００２０】
基板の表面と電極部の表面との隙間にある雰囲気を静置させた状態で電界が形成されるようにしてもよい。また前記電極部は、基板の表面と平行な平坦面を有していてもよい。更に前記露光は、低加速の電子ビームにより基板の表面にパターンを描画する電子ビーム露光であってもよい。また更に、加熱後の基板の表面に冷却液を供給する工程と、を更に含むようにしてもよい。
【発明の効果】
【００２１】
本発明によれば、基板の表面と、この基板の表面と対向する電極部の表面との間に誘電率を高めるための誘電液体を介在させた状態で電界を形成する構成としたことにより、基板と電極部との間に強度の大きい電界を形成することができるので、レジストの露光領域内での酸の活動を活発にすることができる。このため、例えば低加速の電子ビームを用いて短時間の電子ビーム露光がなされたエネルギー注入量の少ないレジストの場合であってもこの加熱処理により露光領域にあたる部位を充分に変質させることができる。その結果として、現像後において基板の表面に線幅精度の高いレジストパターンを形成することができる。このことを言い換えれば、低加速の電子ビームの照射時間を長くしなくとも当該加熱処理の段階で対処できるので、スループットの向上を図ることができる。
【００２２】
更に本発明に係る他の発明によれば、絶縁破壊が起こらない圧力まで気密容器内を加圧又は減圧した状態で電界を形成する構成としたことにより、基板の表面と電極部の表面との間の隙間に気体を介在させた場合であっても、絶縁破壊を起こさないで高い電圧を印加して強度の大きい電界を形成することができるので、レジスト内の酸の活動を充分に活発にすることができ、上述の発明の場合と同様の効果を得ることができる。
【００２３】
なお、これらの発明においては、高加速の電子ビームを用いて電子ビーム露光された基板や、例えば従来のマスクを介在させて露光機により露光した基板であっても、化学増幅反応を促進させることができるので、加熱処理時間の短縮化を図ることで高いスループットを確保することができる。
【発明を実施するための最良の形態】
【００２４】
本発明の実施の形態に係る基板加熱装置について図１を参照しながら説明する。図中３は、基板載置部をなす載置台であり、化学増幅型のレジストが塗布され、さらに例えば低加速の電子ビームにより描画された後の基板例えばウエハＷはこの載置台３に水平姿勢に載置される。更にウエハＷを載置した載置台３は後述する蓋体５と共に当該ウエハＷの周囲を囲む気密容器をなす処理容器３０を形成する。前記載置台３は導電性部材例えばアルミニウム，ＳｉＣやセラミックスに金属膜を蒸着したものなどにより形成されており、これにより載置台３は下部電極を兼用する。但し、載置台３は必ずしも下部電極を兼用する構成に限られず、例えば載置台３の内部又は下方に下部電極を別途設けることもある。なお、前記電子ビームの加速度は特に限定はされないが、ここでいう低加速度とは、仮に加熱しただけではパターンが形成が不十分となるエネルギー注入量の少ない電子ビームを意味しており、エネルギー注入量が不足してしまう加速度の一例として例えば５ｋＶ以下の電子ビームが挙げられる。
【００２５】
載置台３の表面には、ウエハＷの裏面側周縁部と全周に亘って対向して設けられ、このウエハＷを裏面側から吸引吸着すると共に、このウエハＷの表面からこぼれ落ちる液例えば後述する誘電液体及びリンス液が裏面側へ回り込むのを防止するための、例えば高さ０．１ｍｍのバキュームリング３１が設けられている。またウエハＷの中央部を裏面側から支持するための突起部３１ａも設けられている。前記バキュームリング３１の表面には例えば周方向に沿って吸引口３２が形成されており、この吸引口３２は図示しない吸引路例えば配管を介して吸引手段例えば吸引ポンプと接続されている。
【００２６】
載置台３の内部には、ウエハＷを所定の温度例えば９０〜１４０℃に加熱するための加熱手段例えば抵抗発熱体からなる複数のリング状のヒーター３３が同心円状に配置されて構成されており、これにより載置台３の表面はウエハＷを裏面から加熱するための加熱プレートとして形成されている。また載置台３におけるウエハＷの載置領域の外方側には、ウエハＷの表面からこぼれ落ちる液を排出するための複数の排出口３４が周方向に沿って形成されている。排出口３４には排出路３５例えば配管の一端が接続されており、この排出路３５の他端側は吸引手段３６例えばエジェクタと接続されている。なお、詳しくは載置台３のウエハＷの載置領域の外側にあたる表面は前記排出口３４に向かって下方側に傾斜する傾斜面に形成されており、この傾斜面はウエハＷからこぼれ落ちた液例えば後述する誘電液体が速やかに排出口３４に流れ込むようにするため例えば表面処理を行うことによりこの液に対し撥水性を有するように設定されている。更にまた、載置台３の表面の前記排出口３４よりも外方側にあたる領域には、複数の給気口３７が周方向に沿って設けられ、この給気口３７には給気路３８例えば配管の一端が接続されている。更に給気路３８の他端はパージガス例えばフィルタを通過させた窒素などの不活性ガスや空気などの供給源３９と接続され、その途中には供給流量調整部３９Ａが設けられている。
【００２７】
載置台３の表面のうち、バキュームリング３１の内側にあたる領域には、ウエハＷを裏面側から突き上げて支持するための例えば３本の基板支持ピン４が載置台３の表面から突没自在に設けられている。これら３本の基板支持ピン４は例えば上からみてリング状のベース体４１の表面に垂立されており、さらに、このベース体４１は昇降機構４２と接続されている。この昇降機構４２により基板支持ピン４はウエハＷを水平姿勢に支持した状態で昇降可能なように構成されている。また、基板支持ピン４は例えば導電性部材により形成され、更に接地されており、例えば電界が形成された雰囲気に置かれてウエハＷが帯電しても、例えばウエハＷを搬出するときにウエハＷと当接した基板支持ピン４を介して除電がなされるように構成されている。即ち、、基板支持ピン４はウエハＷを除電するための除電手段を兼ねている。但し、基板支持ピン４は必ずしも除電手段を兼用する構成に限られず、別途除電手段を設けることもある。
【００２８】
載置台３の上部には、上面が閉じられ下方側が開口する円筒状のカバー体をなす蓋体５が昇降自在に設けられており、この蓋体５は接地されている。蓋体５は、例えばアルミニウムにより形成されている。更に蓋体５の周縁部の下端部には絶縁部材５０が周方向に全周に亘って設けられており、これにより載置台３と蓋体５とは電気的に絶縁された状態に設定されている。また、蓋体５は、図示しない昇降機構と接続されて昇降自在であり、例えばウエハＷを載置台３に受け渡すときには上昇位置に設定され、またウエハＷを加熱処理するときには下降して載置台３と共にウエハＷの周囲を囲う処理容器３０を形成する。更にまた、蓋体５の天井部には中心付近に処理空間内の雰囲気を排出するための排気口５１が形成されており、この排気口５１には排気路５２例えば配管の一端が接続されている。更に排気路５２の他端側は排気手段例えば排気ポンプ５３と接続され、その途中には排気流量調整部５４が設けられている。
【００２９】
載置台３に載置されたウエハＷの上方には、このウエハＷの表面に対し例えば１〜２ｍｍの範囲内で選択される所定の隙間を介して対向すると共に、ウエハＷの有効領域（デバイス形成領域）と同じか又は有効領域よりも大きく、且つ例えばウエハＷの表面と平行な平坦面を有する電極部である上部電極６が昇降自在に設けられている。この例では上部電極６はウエハＷと同じ大きさの例えば厚み１０ｍｍの面状体で構成されており、その材質は導電性部材例えばチタン、ニッケル、銅などが選択される。また上部電極６の上面を覆うように絶縁部材６１が設けられており、これにより上部電極６は電気的に浮いた状態に設定されている。更に、絶縁部材６１の内部にはウエハＷ及びこのウエハＷの表面に供給される誘電液体を上方から加熱するための加熱手段例えば抵抗発熱体からなるヒータ６２が設けられている。
【００３０】
前記上部電極６及び絶縁部材６１は、例えば絶縁部材６１の表面に設けられた例えば３本の支持部材６３により支持されており、これら支持部材６３は蓋体５の天井面を貫通して支持基体６４と夫々接続されている。更に、これら支持部材６３のうちの一の支持部材６３及びこの支持部材６３を支持する一の支持基体６４は、図示しないボールネジ機構を用いた昇降手段を備えており、残りの支持部材６３はこの昇降手段により昇降させられる上部電極６が左右にズレないようにするための位置合わせ用のガイドバーとしての役割を有している。即ち、上部電極６は昇降自在であり、更にウエハＷの表面に対して所定の高さに位置させることができるように構成されている。
【００３１】
載置台３に載置されたウエハＷの一端縁の外側には、このウエハＷの表面と上部電極６の表面との隙間に液体例えばウエハＷと上部電極６との間の隙間の誘電率を高めるための誘電液体及び、冷却液を兼ねたリンス液のいずれか一方を供給するための液供給手段をなす例えば小径の吐出口を備えた液供給ノズル７が配置されている。なお本発明においては、リンス液などの他の液体と区別するため便宜上誘電液体と呼んでいるが、誘電液体は例えば水をも含む一般の液体であり、液体の中で誘電率の高いものだけを意味するものではない。但し、誘電液体は高沸点液体であることが好ましく、高沸点且つ高比誘電率の液体あることが更に好ましい。なお高沸点液体とは例えば前記したウエハＷの加熱温度の設定値よりも沸点が高いものが該当し、また高比誘電率液体とは例えば比誘電率が８０よりも大きいものが該当する。特にレジストの露光領域内を親水化して酸を動きやすくすることのできるグリセリンを好適に用いることができる。更に誘電液体はウエハＷの処理温度との差がないか又は差が小さくなるように温調して供給するのが好ましい。またリンス液は例えば純水が選択され、更にリンス液は例えば２３℃に温調されて冷却液を兼用する。
【００３２】
前記液供給ノズル７には供給路７１例えば配管の一端が接続されており、更に供給路７１の他端側は途中で分岐され、各分岐路は誘電液体の供給源７２及びリンス液の供給源７３と夫々接続されている。図中７４は、切り替え部例えば三方バルブであり、この三方バルブ７４を切り替えることにより誘電液体及びリンス液のうちいずれか一方を液供給ノズル７から吐出可能なように構成されている。なお、液供給ノズル７は、１本に限られず例えば周方向に沿って複数本設けることもある。また上部電極６の面状体の周縁部に設けられていてもよい。
【００３３】
上部電極６及び下部電極（載置台）３は、給電路部材８０例えば電気配線を介して交流電源８と接続されている。この交流電源８は、例えば１〜１ｋＨｚの範囲内から選択される周波数であって、且つ例えば１〜３ｋＶの範囲内から選択される所定の電圧を上部電極６及び下部電極３に印加することができ、詳しくは後述するが、これによりウエハＷを上下から挟む上部電極６及び下部電極（載置台）３との間に電界を形成可能なように構成されている。具体的には、交流であることから、正の電荷を帯びた上部電極６から負の電荷を帯びた下部電極（載置台）３へ向かう電界が形成された状態と、正の電荷を帯びた下部電極（載置台）３から負の電荷を帯びた上部電極６へ向かう電界が形成された状態とが周波数に対応する間隔で交互に形成される。
【００３４】
また当該基板加熱装置は図示しない制御部を備えており、この制御部は、上述の昇降機構４２、蓋体５の図示しない昇降機構、吸引手段３６、三方バルブ７４、交流電源８、昇降手段６４の動作を制御する機能を有している。即ち、この制御部は上部電極６の高さ位置の制御、印可電圧の設定値及び周波数の設定値の制御、並びに電圧印可のタイミングを制御する機能を有している。なお、基板加熱装置をユニット化して塗布・現像装置に組み込む場合には、電界が他のユニットの処理に影響を及ぼすのを防止するため、処理容器３０に電気シールド例えば接地された金属メッシュを設けるようにするのが好ましい。
【００３５】
続いて、上述の基板加熱装置を用いて基板例えばウエハＷを加熱する工程について図２を参照しながら説明する。先ず、蓋体５及び上部電極６が各々上昇位置に設定された状態にて、その表面にレジストが塗布され、さらに例えば低加速の電子ビームにより所定のパターンが描画された後のウエハＷは、図示しないウエハ搬送手段により載置台３の上方位置に位置される。そしてウエハ搬送手段と基板支持ピン３６との協働作用によりウエハＷは載置台３に載置され、バキューム口３２が負圧にされて吸引吸着される。このとき載置台３及び上部電極６は、酸触媒反応時間をウエハＷ毎に揃えるためにレジストの酸触媒反応が進行しない温度に設定しておくのが好ましい。具体的には、例えば９０℃よりも低い温度であればよく、その一例としてはより確実に酸触媒反応の進行がないと共にウエハ加熱温度に近い温度例えば５０℃に加熱しておいてもよく、あるいは加熱をしないで室温例えば２５℃にしておいてもよい。但し、必ずしも酸触媒反応が進行しない温度にしておかなくともよく、予めヒータ３３及びヒータ６２の出力を酸触媒反応が進行する前記した所定の温度に見合う量に設定しておいてもよい。
【００３６】
続いて、上部電極６が下降してウエハＷの表面に対して前記した所定の高さ位置に設定されると共に、蓋体５が下降して載置台３と共にウエハＷの周囲を囲む処理容器３０を形成する。その一方で、給気口３７からパージガス例えばフィルタを通過させた空気を処理容器３０内に供給すると共に、排気ポンプ５３により排気口５１を介してパージガスを排気することにより、外側から中央へ向かうパージガスの気流を形成する。このとき処理容器３０内の圧力は例えば弱陰圧に設定される。
【００３７】
続いて、図２（ａ）に示すように、ウエハＷの表面の例えば内側領域に向かって流供給ノズル７の吐出口から例えば吐出圧を低くして誘電液体Ｑ１を所定の流量で吐出することにより、その吐出圧及び毛細管現象等の作用が相俟ってウエハＷと上部電極６との間に形成された隙間に誘電液体Ｑ１は広がっていき、周縁部では例えば表面張力により留る。これによりウエハＷの表面には隙間の幅に対応した厚みの誘電液体Ｑ１が表面張力により形成される。なお、必ずしも上部電極６を下降させて前記した所定の高さ位置に設定してから誘電液体を供給しなくともよく、例えばウエハＷと上部電極６との間の隙間を大きめに設定しておき、誘電液体をこの隙間に供給した後に、上部電極６を再度下降させて前記した所定の高さ位置に設定するようにしてもよい。更には、載置台３に載置する前に基板支持ピン４に支持されたウエハＷに誘電液体を供給し、載置台３にウエハＷを載置してから上部電極６を所定の高さ位置に設定するようにしてもよい。
【００３８】
更に続いて、ヒータ３３及び６２によりウエハＷを酸触媒反応が進行する温度例えば９０〜１４０℃に昇温すると共に、図２（ｂ）に示すように、交流電源８から例えば１００Ｈｚ、例えば１Ｖの電圧を上部電極６及び下部電極（載置台）３の間に印加することにより電界が形成される。この電界が形成されたときのレジストの様子を模式的に示したのが図３及び図４である。まず図３に示すように、上部電極６に正側の電圧が印加されて当該上部電極６が正の電荷を帯び、下部電極（載置台）３が負の電荷を帯びた状態では、これら上部電極６及び下部電極（載置台）３の電位差により上部電極６から下部電極（載置台）３に向かう電界が形成される。このときレジスト内に発生した酸、つまり描画されて発生した酸及び酸触媒反応が進行することで発生した酸（酸に相当する成分も含む）は正電荷を帯びているため、上部電極６に対して斥力が作用すると共に下部電極（載置台）３に対して引力が作用することにより、レジストの底部側に向かって移動する。更に、交流であるため印加電圧の正負が反転すると、図４に示すように、正の電荷が発生した下部電極（載置台）３から負の電荷が発生した上部電極６に向かう電界が形成される。このときレジスト内に発生した酸は上部電極６に対して引力が作用すると共に下部電極（載置台）３に対して斥力が作用することにより、レジストの表面側に向かって移動する。こうして交流電界により上記の酸がレジスト内において上下に振られながら描画領域内に拡散していく。
【００３９】
このような電界を形成した状態で所定時間例えば９０秒間の加熱処理が行われ、これにより加熱したことにより促進される酸の拡散作用と、電界による酸の拡散作用とが相俟って酸が描画領域内に広がり酸触媒反応が進行する。具体的にはポジ型のレジストの場合には描画した部位が現像液に対して溶解性に変質し、またネガ型のレジストの場合には描画した部位が現像液に対し不溶解性に変質する。
【００４０】
しかる後、交流電源８による電圧の印加を停止した後、例えば図２（ｃ）に示すように、三方バルブ７４を切り替えて例えば２３℃に設定したことで冷却液を兼ねたリンス液Ｑ２例えば純水をウエハＷの表面に供給する。このリンス液Ｑ２は、前記誘電液体Ｑ１と同様に表面張力によりウエハＷと上部電極６との間に広がり、これにより隙間内にある誘電液体Ｑ１がリンス液Ｑ２に置換されてウエハＷ及び上部電極６の表面は洗浄される。更に冷却液でウエハＷを冷却することにより酸触媒反応の進行が停止される。このときウエハＷの表面からこぼれ落ちた誘電液体は排出口３４から排出される。なお、上部電極６を上昇させてウエハＷとの隙間を大きめに設定してからリンス液を供給することもある。
【００４１】
続いて、例えば図２（ｄ）に示すように、上部電極６を上昇させると、ウエハＷの表面に残ったリンス液Ｑ２がパージガスの流れにのって飛散し、またウエハＷからの熱を受け取って蒸発することにより、ウエハＷ及び上部電極６は乾燥される。その後、蓋体５が上昇し、進入してくるウエハ搬送手段によりウエハＷは装置の外部へ搬出される。
【００４２】
上述の実施の形態によれば、ウエハＷの表面と、このウエハＷの表面と対向する上部電極６との間の隙間に誘電液体Ｑ１を介在させた状態で電界を形成する構成としたことにより、ウエハＷと上部電極６との間に強度の大きい電界を形成することができるので、この電界による酸の拡散作用と加熱されることにより促進される酸の拡散作用とが相俟って酸が描画領域内に充分に広がる。このため描画領域内の酸触媒反応の進行を促進させることができるので、例えば低加速の電子ビームを用いて短時間に描画されたエネルギ注入量の少ないレジストであっても描画領域にあたる部位を充分に変質させることができる。その結果として、現像後においてウエハＷの表面に線幅精度の高いレジストパターンを形成することができる。更に、本例によれば、ウエハＷと上部電極６との間の隙間を誘電液体Ｑ１で満たしたことにより、例えば水の比誘電率は８０であり、このように液体は気体に比べて誘電率が大きいので、その分において隙間に気体を満たしたときに比べて小さい電圧で大きい電界を形成させることができる。そのため、交流電源８の小型化を図ることができ、また運転コストの低減を図ることができる点で得策である。
【００４３】
更に上述の実施の形態によれば、ウエハＷの表面に対して平行な平坦面を有する上部電極６を設けたことにより、この平坦面に形成される電気力線は高い垂直性を持ってウエハＷの表面（厳密には下部電極３）に面内均一に向かうので、結果としてウエハＷの面内に均一に電界を作用させることができる。本発明のように電界の作用を頼って酸の活動を制御する場合、例えば図５に模式的に示すように、ウエハＷとの距離の大きい部位（距離Ｌ１）では、距離の短い部位（距離Ｌ２）に比べて電界の強さが小さくなるので、結果として酸の活動の程度がウエハＷの面内でばらついてパターンの線幅精度が低下してしまう。このとき電界の弱い部位でパターンが形成されるように加熱時間を合わせ込んでしまうと、電界の強い部位で酸触媒反応が進行しすぎて予定としない部位まで変質させてしまうことがある。従って、本例のように平坦面を有する上部電極６を用いれば、ウエハＷに対し面内均一性の高い電界を形成することができ、その結果としてより確実に線幅精度が面内均一なレジストパターンを形成することができる。
【００４４】
更には、本例のようにウエハＷの表面と上部電極６との間の隙間に誘電液体を介在させることで、ただの空間よりもウエハＷに均等に電圧を印加することができる。従って、上部電極６とウエハＷとの距離が面内で多少ばらついていたとしても、結果として電界の強度がばらつくのを緩和させることができるので、本例はより確実に面内均一性の高い電界を形成することができる点で有利である。
【００４５】
更に、上述の実施の形態によれば、加熱後のウエハＷにリンス液Ｑ２を供給することにより、ウエハＷをより確実に清浄に保つことができる。従って、万が一選択した誘電液体Ｑ１に含まれる成分が残っていると後の工程の処理に影響を及ぼす懸念がある場合に対しこの例は有効である。更に、リンス液Ｑ２は冷却液を兼ねた構成とすることにより、冷却液の供給によりウエハＷの表面を素早く冷却することができるので、最適なタイミングで酸触媒反応を停止させることができる。このため酸触媒反応が進行しすぎて予定としない部位のレジストが変質してしまうのを抑えることができ、更にウエハＷを冷却するための冷却手段を省略することもできる。なお、リンス液Ｑ２として誘電液体Ｑ１よりも揮発性の高い（沸点の低い）ものを用いれば、ウエハＷからの乾燥除去を短時間で行うことができるので、スループットの向上を図ることができる。但し、本発明においては必ずしもリンス液を供給するようにしなくともよく、所定の時間ウエハＷを加熱した後、上部電極６を上昇させ、誘電液体を蒸発乾燥させるようにしてもよい。
【００４６】
なお、上述の実施の形態においては、例えば液供給ノズル７を介してウエハＷの表面に気体例えば乾燥用気体を供給する手段を設けておき、リンス液を供給した後のウエハＷの表面にこの気体を供給してウエハＷを乾燥させるようにしてもよい。
【００４７】
更に上述の実施の形態においては、上部電極６の表面のうち、少なくともウエハＷと対向する部位は例えば表面処理を行うなどすることにより誘電液体に対し親水性を有するように設定するのが好ましい。このような構成とすれば表面張力の作用を高めて、より確実に面内均一な厚みの誘電液体の層を形成できるので得策である。またウエハＷの表面から誘電液体がこぼれ落ちるのを抑制するために、例えば塗布ユニットにてレジストをウエハＷの表面に塗布した後に、この塗布ユニットにてウエハＷの周縁部に撥水処理を行うようにしてもよい。具体的にはウエハＷの周縁部に全周に亘って撥水剤例えばフッ素系の塗布液を塗布し乾燥させる処理が一例として挙げられ、この場合、液供給ノズル７からの誘電液体は撥水処理された周縁部よりも内側領域に供給するようにする。このような構成であっても上述の場合と同様の効果を得ることができ、更に液がこぼれ落ちるのを抑制することで、上部電極６と載置台（下部電極）３とがこの液を介して電気的につながることが少ない。このとき、バキュームリング３１の少なくとも表面部を撥水性部材で形成することで液がつながるのをより確実に少なくしてもよい。
【００４８】
更に、誘電液体がこぼれ落ちるのをより確実に抑制するために、上部電極６の表面のうちウエハＷの周縁部と対応する部位に予め同様にして撥水処理を行っておくようにしてもよい。また更に、載置台３に載置されたウエハＷの周縁全周と僅かな隙間を介して対向するように例えば表面に撥水処理が施されたリング部材を設けるようにしても誘電液体がこぼれ落ちるのを抑制することができる。これらの構成であっても上述の場合と同様の効果を得ることができる。
【００４９】
なお上述の実施の形態においては、液供給ノズル７により誘電液体及びリンス液をウエハＷに供給する構成に限られず、例えば図６に示すように、上部電極６の中央部に液供給手段として液供給口８１を形成しておき、この液供給口８１を介して誘電液体及びリンス液をウエハＷに供給する構成としてもよい。この構成であっても上述の場合と同様の効果を得ることができる。なお、本例の場合、液の吐出圧が略ゼロの状態で毛細管現象を頼って隙間に液を広げるようにしてもよい。更には、図６に点線で示すように、ウエハＷの周縁部に対応する位置に周方向に沿って液吸引口８２を形成し、この液吸引口を介してウエハＷ表面にある液を吸引除去するようにしてもよい。
【００５０】
更に上述の実施の形態においては、ウエハＷの外方側に配置した液供給ノズル７から誘電液体及びリンス液を吐出して供給する構成に限られず、例えば図７に示すように、その上方面及び下方面に長さ方向に沿って複数の吐出孔８３が穿設された棒状の液供給ノズル８４を進退自在に設けておき、吐出孔８３から誘電液体及びリンス液を吐出させると共に、ウエハＷと上部電極５との間の隙間を一端から他端に向かって液供給ノズル８４をスライド移動させて液膜を形成するようにしてもよい。このような構成であっても上述の場合と同様の効果を得ることができる。
【００５１】
また更に、誘電液体及びリンス液を供給する手段は必ずしも処理容器３０内に備えていなくともよく、液供給手段を備えたユニットを別途設けるようにしてもよい。この場合、その表面に誘電液体が液盛りされたウエハＷを装置内に搬入し、既述のようにして加熱処理を行った後、再度液供給手段を備えたユニットにウエハＷを搬入してリンス液を供給する構成とする。このような構成であっても上述の場合と同様の効果を得ることができる。
【００５２】
続いて本発明の他の実施の形態に係る基板加熱装置について図９を参照しながら説明する。この例の基板加熱装置は、上部電極６とウエハＷとの間に気体を満たした状態で高電圧を印加して電界を形成すると共に、このとき絶縁破壊が起きないように処理容器３０内を加圧又は減圧する手段を備えたことを除いては図１記載の装置と概ね同じ構成である。同じ構成を採用するところについては同じ符号を付すことにより詳しい説明を省略する。図中８５は、処理容器３０内の圧力を検出するための圧力検出器例えば例えば半導体を用いたピエゾメータなどであり、この圧力検出器８５の圧力検出値が予め決められた圧力設定値と同じになるよう排気流量調整部５４及び／又は供給流量調整部３９Ａは圧力制御部８６により制御されるように構成されている。即ち、圧力検出器８５、排気流量調整部５４、供給流量調整部３９Ａ、及び圧力制御部８６は圧力調整手段を構成する。より詳しくは、ウエハＷと上部電極６との間に満たされる気体の種類、つまりパージガスの種類が分かれば、ウエハＷと上部電極６との離間距離及び処理温度に基づいて、予定とする大きさの電界を形成しようとしたときの絶縁破壊の起こり得る圧力の範囲が求まるので、この圧力の範囲外で決められた圧力を圧力設定値として制御する。なお、圧力設定値の具体例としては、例えば窒素の場合には１．５気圧に設定し、例えば空気の場合には２気圧に設定することが一例として挙げられる。
【００５３】
続いて、上述の基板加熱装置を用いて基板例えばウエハＷを加熱する工程について説明する。先ず、既述の場合と同様にしてウエハＷが載置台３に吸着保持され、上部電極６が下降してウエハＷの表面に対して所定の高さ位置に設定されると共に、蓋体５が下降してウエハＷの周囲を囲む処理容器３０が形成されると、給気口３４からパージガス例えばフィルタを通過させた窒素ガスを処理容器３０内に供給すると共に、排気ポンプ５３により排気口５１を介してパージガスを排気することにより、処理容器３０内を窒素ガスで置換する。そして処理容器３０内を加圧する場合には、排気を停止する一方で図示しないコンプレッサを介して窒素ガスの供給を続けることにより処理容器３０内を加圧する。反対に減圧する場合には、窒素ガスの供給を停止する一方で図示しない真空ポンプにより真空排気を続けることにより処理容器３０内を減圧する。
【００５４】
続いて、処理容器３０内が所定の圧力に調整されると、窒素ガスの供給及び排気を停止することにより、ウエハＷと上部電極６との間の隙間にある雰囲気を静置した状態に設定する。この状態にて交流電源８から例えば１００Ｈｚ、例えば１ｋＶの電圧を上部電極６及び下部電極（載置台）３との間に印加することにより電界が形成される。そして所定の時間加熱されると、例えば加圧状態にある場合には排気を行い又は減圧状態にある場合にはパージガスを供給して処理容器３０内を大気圧まで復帰させた後、上部電極５が上昇し、蓋体５が開いてウエハＷは装置の外部へ搬出され、例えば別のユニットで冷却されてから現像される。
【００５５】
上述の実施の形態によれば、処理容器３０内を加圧又は減圧して絶縁破壊が起きるのを抑制することにより、上部電極６とウエハＷとの間の隙間を気体で満たした場合であっても、絶縁破壊が抑制された分において上部電極６及び下部電極（載置台）３に高い電圧を印加して大きい電界を形成することができるので、レジスト内の酸の活動を充分に活発にすることができ、結果として上述の場合と同様の効果を得ることができる。
【００５６】
更に、上述の実施の形態によれば、ウエハＷと上部電極６との間の隙間にある雰囲気を静置させた状態で電界を形成することにより、より確実にウエハＷに対して面内均一な電界を作用させることができる。つまり例えばパージガスを流しながら電界を形成すると、ウエハＷと上部電極６との間の隙間内の圧力が変動して電界の強さが面内で不均一になってしまうことがあるが、静置した雰囲気とすることことで圧力変動を小さくしてウエハＷの面内に対し均一性の高い電界を形成することができ、結果としてより確実に面内均一性の高いパターンを得ることができる。
【００５７】
更には、ウエハＷの表面と平行な平坦面を有する上部電極６を設けた構成とすればウエハＷの面内に対し均一な電界を形成することができることは既述の例の場合と同じであるが、ウエハＷと上部電極６との間に満たされた流体が気体の場合には更に絶縁破壊が起きるのを抑制することができる効果を得ることができる利点がある。即ち、例えば上部電極６の表面に凹凸がある場合など、上部電極６とウエハＷとの距離が短い部位があればこの部位では絶縁破壊が起こりやすくなるが、本例のようにウエハＷの表面と平行な平坦面にすることにより絶縁破壊をより確実に抑制することができる。絶縁破壊が置きやすい気体、特に空気を用いた場合に対し本例は極めて有効である。
【００５８】
なお、この例においても冷却液を供給するための手段例えば液供給ノズル７を設けておき、加熱後の最適なタイミングで冷却液を供給して酸触媒反応を停止させるようにしてもよい。
【００５９】
本発明においては、必ずしもウエハＷの下方側に電極（下部電極）を設けなくともよく、上部電極６のみ設けるようにしてもよい。この場合、例えばその回りに形成される電場がウエハＷに影響しない離れた位置例えば処理容器３０の外に下部電極を配置する構成とする。この場合であっても上部電極５が正及び負の電荷を帯びて酸を拡散させることができるので、上述の場合と同様の効果を得ることができる。更には、交流電源８に代えて直流電源を設け、上部電極６に直流電圧を印加することもできる。
【００６０】
更に本発明においては、加熱するウエハＷは低加速の電子ビームにより描画されたものに限られず、例えば高加速の電子ビームで描画されたウエハＷや、マスクを介して露光されたウエハＷにも適用することもできる。この場合であっても、酸触媒反応を促進させることができるので、短時間で露光後加熱を行うことでスループットの向上を図ることができる。また本発明は、被処理基板に半導体ウエハＷ以外の基板、例えばＬＣＤ基板、フォトマスク用レチクル基板の加熱処理にも適用できる。
【００６１】
最後に本発明の基板加熱装置が組み込まれた塗布・現像装置の一例について図９及び図１０を参照しながら簡単に説明する。図中Ｂ１は基板であるウエハＷが例えば１３枚密閉収納された キャリアＣを搬入出するためのキャリア載置部であり、キャリアＣを複数個載置可能な載置部９０ａを備えた キャリアステーション９０と、この キャリアステーション９０から見て前方の壁面に設けられる開閉部９１と、開閉部９１を介してキャリアＣからウエハＷを取り出すための受け渡し手段Ａ１とが設けられている。
【００６２】
キャリア載置部Ｂ１の奥側には筐体９２にて周囲を囲まれる処理部Ｂ２が接続されており、この処理部Ｂ２には手前側から順に加熱・冷却系のユニットを多段化した棚ユニットＵ１，Ｕ２，Ｕ３と、後述する塗布・現像ユニットを含む各処理ユニット間のウエハＷの受け渡しを行うウエハ搬送手段である主搬送手段Ａ２，Ａ３とが交互に配列して設けられている。即ち、棚ユニットＵ１，Ｕ２，Ｕ３及び主搬送手段Ａ２、Ａ３は キャリア載置部Ｂ１側から見て前後一列に配列されると共に、各々の接続部位には図示しないウエハ搬送用の開口部が形成されており、ウエハＷは処理部Ｂ１内を一端側の棚ユニットＵ１から他端側の棚ユニットＵ３まで自由に移動できるようになっている。また主搬送手段Ａ２、Ａ３は、 キャリア載置部Ｂ１から見て前後方向に配置される棚ユニットＵ１，Ｕ２，Ｕ３側の一面部と、後述する例えば右側の液処理ユニットＵ４，Ｕ５側の一面部と、左側の一面をなす背面部とで構成される区画壁９３により囲まれる空間内に置かれている。また図中９４、９５は各ユニットで用いられる誘電液体の温度調節装置や温湿度調節用のダクト等を備えた温湿度調節ユニットである。
【００６３】
液処理ユニットＵ４，Ｕ５は、例えば図８に示すように塗布液（レジスト液）や現像液といった薬液供給用のスペースをなす収納部９６の上に、塗布ユニットＣＯＴ、現像ユニットＤＥＶ及び反射防止膜形成ユニットＢＡＲＣ等を複数段例えば５段に積層した構成とされている。また既述の棚ユニットＵ１，Ｕ２，Ｕ３は、液処理ユニットＵ４，Ｕ５にて行われる処理の前処理及び後処理を行うための各種ユニットを複数段例えば９段に積層した構成とされており、その組み合わせは、上述の基板加熱装置をユニット化した露光後加熱ユニット（ＰＥＢ）、ウエハＷを加熱（ベーク）する加熱ユニット、ウエハＷを冷却する冷却ユニット等が含まれる。
【００６４】
処理部Ｂ２における棚ユニットＵ３の奥側には、例えば第１の搬送室９７及び第２の搬送室９８からなるインターフェイス部Ｂ３を介して露光部Ｂ４が接続されている。インターフェイス部Ｂ３の内部には処理部Ｂ２と露光部Ｂ４との間でウエハＷの受け渡しを行うための２つの受け渡し手段Ａ４、Ａ５の他に、棚ユニットＵ６及びバッファキャリアＣ０が設けられている。
【００６５】
この装置におけるウエハの流れについて一例を示すと、先ず外部からウエハＷの収納されたキャリアＣが載置台９０ａに載置されると、開閉部９１と共に キャリアＣの蓋体が外されて受け渡し手段ＡＲ１によりウエハＷが取り出される。そしてウエハＷは棚ユニットＵ１の一段をなす受け渡しユニット（図示せず）を介して主搬送手段Ａ２へと受け渡され、棚ユニットＵ１〜Ｕ３内の一の棚にて、塗布処理の前処理として例えば反射防止膜形成処理、冷却処理が行われ、しかる後、塗布ユニットにてレジスト膜が形成されると、ウエハＷは棚ユニットＵ１〜Ｕ３の一の棚をなす加熱ユニットで加熱（ベーク処理）され、更に冷却された後棚ユニットＵ３の受け渡しユニットを経由してインターフェイス部Ｂ３へと搬入される。このインターフェイス部Ｂ３においてウエハＷは例えば受け渡し手段Ａ４→棚ユニットＵ６→受け渡し手段Ａ５という経路で露光部Ｂ４へ搬送され、露光が行われる。露光後、棚ユニットＵ３内に設けられた本発明の基板加熱装置にて既述のようにして加熱処理が行われ、その後ウエハＷは主搬送手段Ａ２を介して現像ユニットＤＥＶに搬入され、現像されることでレジストパターンが形成される。しかる後ウエハＷは載置台９０ａ上の元のキャリアＣへと戻される。
【図面の簡単な説明】
【００６６】
【図１】本発明の実施の形態に係る基板加熱装置を示す縦断面図である。
【図２】上記基板加熱装置を用いてウエハを加熱する工程を模式的に示す説明図である
【図３】加熱時のウエハ表面のレジストの様子を模式的に示す説明図である
【図４】加熱時のウエハ表面のレジストの様子を模式的に示す説明図である
【図５】加熱時のウエハ表面のレジストの様子を模式的に示す説明図である。
【図６】上記基板加熱装置に設けられた液供給手段の他の例を示す説明図である。
【図７】上記液供給手段の更に他の例を示す説明図である。
【図８】本発明の他の実施の形態に係る基板加熱装置を示す縦断面図である。
【図９】本発明の基板加熱装置が組み込まれる塗布・現像装置を示す平面図である。
【図１０】本発明の基板加熱装置が組み込まれる塗布・現像装置を示す斜視図である。
【図１１】化学増幅型レジストを露光、加熱、現像したときの様子を示す説明図である。
【図１２】従来の加熱装置を示す説明図である。
【図１３】従来の加熱装置の他の例を示す説明図である。
【図１４】電子ビーム露光の概略を示す説明図である。
【符号の説明】
【００６７】
３      載置台
３３    ヒータ
４      基板支持ピン
５      蓋体
５１    排気口
６      上部電極
６１    絶縁部材
６２    ヒータ
７      液供給ノズル
８      交流電極
【図１】
2006032605.tif 000003
【図２】
2006032605.tif 000004
【図３】
2006032605.tif 000005
【図４】
2006032605.tif 000006
【図５】
2006032605.tif 000007
【図６】
2006032605.tif 000008
【図７】
2006032605.tif 000009
【図８】
2006032605.tif 000010
【図９】
2006032605.tif 000011
【図１０】
2006032605.tif 000012
【図１１】
2006032605.tif 000013
【図１２】
2006032605.tif 000014
【図１３】
2006032605.tif 000015
【図１４】
2006032605.tif 000016